상기 합성 에서 얻 어 진 Sub 1 - 5 - 25 ( 62 . 41 g , 154 . 9 mmol ) 을 둥근바닥 플라스크 에 넣 고 , aniline ( 15 . 15 g , 162 . 6 mmol ) 과 Pd 2 ( dba ) 3 ( 4 . 26 g , 4 . 6 mmol ) , P ( t - Bu ) 3 ( 1 . 88 g , 9 . 3 mmol ) 및 NaOt - Bu ( 44 . 66 g , 464 . 7 mmol ) 를 넣 고 , 톨루엔 ( 770 mL ) 를 넣 고 , 반응물 의 온도 를 80 ℃ 까지 상승 시키 고 , 4 ~ 5 시간 반응물 을 교반 시킨다 . 반응 이 종결 되 면 , 반응물 에 물 을 제거 하 고 , 감압 여과 후 , MgSO 4 로 건조 하 고 농축 한 후 , 생성 된 화합물 을 실리 카겔 컬럼 및 재결정 하 여 생성물 54 . 81 g ( 수율 : 77 %) 를 얻 었 다 .